(57)【特許請求の範囲】
【請求項１】
陽極酸化処理が施されていないアルミニウム箔からなる基材と、
前記基材の一方の面上に積層され、酸基を有しトルエンに可溶な変性ポリオレフィン系樹脂を含む背面易接着層と、
前記基材の他方の面上に積層された粘着剤層と、
を備える粘着テープであって、
前記粘着テープは、巻き取りが可能な積層体からなり、前記背面易接着層上に、焼き付け用水性アクリルエマルション塗料および上塗り焼き付け用水性アクリルエマルション塗料を順に塗布し乾燥させて外壁用塗料層を形成し、当該外壁用塗料層が外側となるようにガラス板に貼り付け、２３℃の５％硫酸、２３℃の０．１％水酸化カルシウム水溶液、２３℃の０．３％水酸化カリウム水溶液、６０℃温水のそれぞれに、２４時間浸漬させた場合に、当該粘着テープから当該外壁用塗料層の剥がれがないこと
を特徴とする粘着テープ。
【請求項２】
前記基材は、軟質アルミニウム箔からなることを特徴とする請求項１に記載の粘着テープ。
【請求項３】
前記背面易接着層上に塗布された塗料層をさらに備えることを特徴とする請求項１または２に記載の粘着テープ。
【請求項４】
前記背面易接着層は、厚さが、０．０５μｍ以上１０μｍ以下の範囲であることを特徴とする請求項１乃至３のいずれか１項に記載の粘着テープ。
【発明の詳細な説明】
【技術分野】
【０００１】
本発明は、粘着テープに関する。
【背景技術】
【０００２】
従来技術として、特許文献１には、アルミニウム箔を基材とし、その表面に顔料が塗装され、裏面に粘着剤が塗布された塗装面補修用粘着テープが開示されている。
【先行技術文献】
【特許文献】
【０００３】
【特許文献１】特開平８−２３９６３３号公報
【発明の概要】
【発明が解決しようとする課題】
【０００４】
ところで、一般に、住宅の外壁施工に用いるサイディングボードの固定は、例えばサイディングボードに貫通孔を設け、この貫通孔を介してビス止めすることにより行われる。そして、サイディングボードの表面に塗料を塗布する場合には、貫通孔をパテ等で埋め、その上からサイディングボード全体に塗料を塗布する。
【０００５】
ここで、近年、外壁の施工作業を簡易化するために、サイディングボードに形成された貫通孔をパテ等で埋める代わりに、アルミニウム箔を基材とした粘着テープを、サイディングボードの貫通孔が形成された部分に貼り付ける方法が提案されている。この方法を採用する場合、サイディングボードの貫通孔が形成された部分に粘着テープを貼り付けた後、サイディングボード表面および粘着テープ表面に塗料を塗布する。
サイディングボードに貼り付けた粘着テープからの塗料の剥がれを抑制するためには、粘着テープのアルミニウム箔からなる基材と塗料とが、強固に密着していることが好ましい。
【０００６】
本発明は、アルミニウム箔を基材とした粘着テープにおいて、塗料との密着性を向上させることを目的とする。
【課題を解決するための手段】
【０００７】
係る目的のもと、本発明者らが鋭意検討した結果、アルミニウム箔からなる基材の一方の面に酸基を有する変性ポリオレフィン系樹脂を含む背面易接着層を設け、基材の他方の面に粘着剤層を設けた粘着テープを用いることで、基材と塗料との密着性が良好となることを見出し、本発明を成すに至った。
すなわち、本発明が適用される粘着テープは、陽極酸化処理が施されていないアルミニウム箔からなる基材と、前記基材の一方の面上に積層され、酸基を有しトルエンに可溶な変性ポリオレフィン系樹脂を含む背面易接着層と、前記基材の他方の面上に積層された粘着剤層とを備える粘着テープであって、前記粘着テープは、巻き取りが可能な積層体からなり、前記背面易接着層上に、焼き付け用水性アクリルエマルション塗料および上塗り焼き付け用水性アクリルエマルション塗料を順に塗布し乾燥させて外壁用塗料層を形成し、当該外壁用塗料層が外側となるようにガラス板に貼り付け、２３℃の５％硫酸、２３℃の０．１％水酸化カルシウム水溶液、２３℃の０．３％水酸化カリウム水溶液、６０℃温水のそれぞれに、２４時間浸漬させた場合に、当該粘着テープから当該外壁用塗料層の剥がれがないことを特徴とする。
ここで、前記基材は、軟質アルミニウム箔からなることを特徴とすることができる。
また、前記背面易接着層上に塗布された塗料層をさらに備えることを特徴とすることができる。
さらに、前記背面易接着層は、厚さが、０．０５μｍ以上１０μｍ以下の範囲であることを特徴とすることができる。
【発明の効果】
【０００８】
本発明によれば、アルミニウム箔を基材とした粘着テープにおいて、基材と塗料との密着性を向上させることができる。
【図面の簡単な説明】
【０００９】
【図１】実施の形態１が適用される粘着テープの構成の一例を示した図である。
【図２】実施の形態１の粘着テープの使用方法の一例を示した図である。
【図３】（ａ）〜（ｂ）は、実施の形態２が適用される粘着テープの構成の一例を示した図である。
【図４】実施の形態２の粘着テープの使用方法の一例を示した図である。
【図５】従来のサイディングボードの施工方法の一例を示した図である。
【発明を実施するための形態】
【００１０】
以下、添付図面を参照して、本発明の実施の形態について説明する。
（実施の形態１）
［粘着テープ１の構成］
図１は、本発明の実施の形態１が適用される粘着テープ１の構成の一例を示した図である。図１に示すように、本実施の形態の粘着テープ１は、アルミニウム箔からなる基材２と、基材２の一方の面に積層される背面易接着層３と、基材２の他方の面に積層される粘着剤層４と、を備えている。また、粘着テープ１は、粘着剤層４上に積層される剥離ライナー５を備えている。
また、図示は省略するが、粘着テープ１は、基材２と粘着剤層４との間に、必要に応じて基材２と粘着剤層４との密着性を改善するためのアンカーコート層等を備えていてもよい。
【００１１】
本実施の形態の粘着テープ１は、剥離ライナー５が剥離された状態で、例えばビス止めにより固定されたサイディングボード表面に貼り付けられて使用される。なお、粘着テープ１の用途については、後段にて詳細に説明する。
【００１２】
＜基材２＞
上述したように、本実施の形態の基材２は、アルミニウム箔により構成される。
基材２の厚さは、６μｍ以上１００μｍ以下の範囲であることが好ましく、３０μｍ以上８０μｍ以下の範囲であることがより好ましい。
基材２の厚さが６μｍ未満である場合、粘着テープ１の強度が低下し、粘着テープ１が切断されやすくなる。また、基材２の厚さが６μｍ未満である場合、粘着テープ１の製造工程において基材２にしわやたるみが生じやすくなり、基材２の加工性が低下するおそれがある。
【００１３】
一方、基材２の厚さが１００μｍよりも厚い場合、粘着テープ１全体の厚さが厚くなるため、粘着テープ１の製造工程や使用時等に、粘着テープ１を切断することが難しくなり、粘着テープ１の取り扱いが困難になるおそれがある。また、基材２の厚さが１００μｍよりも厚い場合、被着体であるサイディングボードに形成された凹凸に、粘着テープ１が追従しにくくなる。この場合、サイディングボードから粘着テープ１が浮いてサイディングボードの外観が悪くなったり、サイディングボードから粘着テープ１が剥離しやすくなったりするおそれがある。
【００１４】
本実施の形態の基材２を構成するアルミニウム箔としては、軟質アルミニウム箔および硬質アルミニウム箔のいずれを用いてもよいが、被着体であるサイディングボード等に形成された凹凸に対する追従性の観点からは、軟質アルミニウム箔を用いることが好ましい。基材２として硬質アルミニウム箔を用いた場合、基材２の厚さによっては、被着体であるサイディングボードに形成された凹凸に、粘着テープ１が追従しにくくなる場合がある。
【００１５】
ここで、硬質アルミニウム箔とは、加工（圧延）を施して加工硬化させた状態のアルミニウム箔を意味し、例えば加工硬化上がりのアルミニウム箔や、加工硬化後に熱処理を施したアルミニウム箔等が挙げられる。具体的には、ＪＩＳ規格（ＪＩＳ  Ｈ０００１）で用いられる質別記号ＨＸ１、ＨＸ２、ＨＸ３、ＨＸ４、ＨＸ５、ＨＸ６、ＨＸ７、ＨＸ８、ＨＸ９のもの（ただし、Ｘ：１〜３）が挙げられる。
【００１６】
一方、軟質アルミニウム箔とは、上述した硬質アルミニウム箔以外のアルミニウム箔を意味し、例えば、完全焼き鈍しにより軟化させた状態のアルミニウム箔等が挙げられる。具体的には、ＪＩＳ規格（ＪＩＳ  Ｈ０００１）でＯ材と称されているものが挙げられる。
【００１７】
また、本実施の形態の基材２に用いるアルミニウム箔は、鉄等の不純物を含んでいてもよいが、不純物は少ないほど、言い換えると純度が高いほど好ましい。基材２に用いるアルミニウム箔の純度が低い場合、基材２の柔軟性が低下し、被着体であるサイディングボードに形成された凹凸に、粘着テープ１が追従しにくくなる場合がある。
【００１８】
＜背面易接着層３＞
本実施の形態の背面易接着層３は、酸基を有する変性ポリオレフィン系樹脂を含有して構成される。
【００１９】
背面易接着層３に含有される酸基を有する変性ポリオレフィン系樹脂の骨格となるポリオレフィン系樹脂としては、特に限定されないが、例えばポリプロピレンやポリプロピレン−α−オレフィン共重合体が好ましく用いられる。
【００２０】
ポリプロピレン−α−オレフィン共重合体のα−オレフィンとしては、例えば、エチレン、１−ブテン、１−ヘプテン、１−オクテン、４−メチル−１−ペンテン等が挙げられ、これらのうち１種または数種を用いることができる。
ポリプロピレン−α−オレフィン共重合体におけるポリプロピレンの比率は、特に限定されないが、有機溶剤に対する溶解性の観点から、５０モル％以上９０モル％以下の範囲であることが好ましい。ポリプロピレンの比率が上記範囲を外れると有機溶剤に溶解しにくくなり、アルミニウム箔からなる基材２に対して塗工することが難しくなる。
【００２１】
背面易接着層３に含有される酸基を有する変性ポリオレフィン系樹脂としては、上述した骨格となるポリオレフィン系樹脂に、α，β−不飽和カルボン酸やその酸無水物の少なくとも１種をグラフト重合することにより酸変性して得ることができる。
α，β−不飽和カルボン酸やその酸無水物としては、特に限定されないが、例えば、マレイン酸、イタコン酸、シトラコン酸、フマル酸、アコニット酸、クロトン酸、イソクロトン酸、アクリル酸やその無水物等が挙げられる。これらは、単独で使用しても、２つ以上を併用してもよい。本実施の形態の背面易接着層３では、汎用性の観点から、これらの中でも無水マレイン酸、無水イタコン酸の少なくとも１種を上記ポリオレフィン系樹脂にグラフト共重合して変性することが好ましい。
【００２２】
背面易接着層３に含有される酸基を有する変性ポリオレフィン系樹脂において、ポリオレフィン系樹脂に対するα，β−不飽和カルボン酸やその酸無水物のグラフト重合量は、０．２質量％以上３０質量％以下の範囲であることが好ましく、１．０質量％以上１０質量％以下の範囲であることがより好ましい。
α，β−不飽和カルボン酸やその酸無水物のグラフト重合量が０．２質量％未満である場合、変性オレフィン系樹脂の有機溶媒に対する溶解性が低くなり、粘着テープ１の製造工程において、背面易接着層３を形成するための塗工液としての安定性が低下するおそれがある。また、背面易接着層３と、外壁用塗装材または基材２との密着性が不十分となるおそれがある。
一方、α，β−不飽和カルボン酸やその酸無水物のグラフト重合量が３０質量％を超える場合、未反応物が多くなり、ポリ変性オレフィン系樹脂の低分子量化が避けられなくなる。この場合、背面易接着層３自身の強度が低下するため好ましくない。
【００２３】
また、背面易接着層３に含有される酸基を有する変性ポリオレフィン系樹脂は、（メタ）アクリル酸系モノマーをさらに加えてアクリル変性することにより、極性溶媒に対する溶解性や外壁用塗装材との密着性および相溶性をより向上させることもできる。
酸基を有する変性ポリオレフィン系樹脂をアクリル変性する方法としては、例えば、酸基を有する変性ポリオレフィン系樹脂の酸変性部分と反応する官能基（水酸基やグリシジル基）を有する不飽和結合含有化合物を反応させ、二重結合を導入した後に、（メタ）アクリル酸系モノマーをグラフト共重合する方法が挙げられる。
【００２４】
上記官能基を有する不飽和結合含有化合物としては、例えば、アクリル酸２−ヒドロキシエチル、アクリル酸２−ヒドロキシプロピル、アクリル酸４−ヒドロキシブチル、アクリル酸ポリプロピレングリコール、メタクリル酸２−ヒドロキシエチル、メタクリル酸２−ヒドロキシプロピル、メタクリル酸４−ヒドロキシブチル、メタクリル酸ポリプロピレングリコール、アクリル酸グリシジル、メタクリル酸グリシジル等が挙げられる。これらの不飽和結合含有化合物は、酸基を有する変性ポリオレフィン系樹脂に対して、１０質量％〜９０質量％程度用いることが好ましい。
【００２５】
また、酸基を有する変性ポリオレフィン系樹脂に二重結合を導入した後にグラフト共重合させる（メタ）アクリル酸系モノマーとしては、（メタ）アクリル酸や（メタ）アクリル酸エステル等が挙げられる。（メタ）アクリル酸としては、アクリル酸およびメタクリル酸の少なくとも１種が挙げられる。また、（メタ）アクリル酸エステルとしては、例えば、アクリル酸メチル、アクリル酸エチル、アクリル酸プロピル、アクリル酸ｎ−ブチル、アクリル酸イソブチル、アクリル酸ｔ−ブチル、アクリル酸２−エチルヘキシル、アクリル酸ラウリル、アクリル酸ステアリル、アクリル酸２−ヒドロキシエチル、アクリル酸２−ヒドロキシプロピル、アクリル酸４−ヒドロキシブチル、アクリル酸グリシジル、アクリル酸シクロヘキシル、アクリル酸ポリプロピレングリコール、メタクリル酸メチル、メタクリル酸エチル、メタクリル酸プロピル、メタクリル酸ｎ−ブチル、メタクリル酸イソブチル、メタクリル酸ｔ−ブチル、メタクリル酸２−エチルヘキシル、メタクリル酸ラウリル、メタクリル酸ステアリル、メタクリル酸２−ヒドロキシエチル、メタクリル酸２−ヒドロキシプロピル、メタクリル酸４−ヒドロキシブチル、メタクリル酸グリシジル、メタクリル酸シクロヘキシル、メタクリル酸ポリプロピレングリコール等が挙げられる。
これらの（メタ）アクリル酸系モノマーは、１種を単独で使用してもよく、２種以上を併用してもよい。
【００２６】
本実施の形態の背面易接着層３に含有される酸基を有する変性ポリオレフィン系樹脂は、例えば、溶融法や溶液法等の公知の方法により製造することができる。
【００２７】
本実施の形態の背面易接着層３に含有される酸基を有する変性ポリオレフィン系樹脂としては、市販品を用いてもよく、例えば、三井化学社製のユニストールＰ８０２（商品名）、ユニストールＰ９０２（商品名）、東洋紡社製のハードレン（商品名）、日本製紙ケミカル社製のアウローレン（商品名）、三菱化学社製のサーフレン（商品名）、住化ケムテックス社製のスミフィット（商品名）等が挙げられる。
【００２８】
背面易接着層３の厚さは、０．０５μｍ以上１０μｍ以下の範囲であることが好ましい。背面易接着層３の厚さが０．０５μｍ未満の場合、基材２と後述する外壁用塗料層５５（後述する図２参照）または塗料層１１（後述する図３参照）との接着力が不十分になるおそれがある。一方、背面易接着層３の厚さが１０μｍを超える場合には、背面易接着層３を厚くすることによる基材２と外壁用塗料層５５または塗料層１１との密着力の更なる向上は認められず、材料コストが高くなるため好ましくない。また、背面易接着層３の厚さが１０μｍを超える場合には、背面易接着層３を構成する材料によってはブロッキングが生じるため、好ましくない。
【００２９】
＜粘着剤層４＞
本実施の形態の粘着剤層４は、粘着剤により形成される。粘着剤層４を構成する粘着剤の種類は特に限定されるものではないが、例えば、シリコーン系粘着剤、アクリル系粘着剤、ゴム系粘着剤等が用いられる。
これらの中でも、粘着テープ１の被着体であるサイディングボードにシリコーン加工やフッ素加工等の表面加工が施される場合には、被着体に対する粘着特性の観点から、粘着剤層４にシリコーン系粘着剤を用いることが好ましい。
【００３０】
（シリコーン系粘着剤）
粘着剤層４に用いられるシリコーン系粘着剤としては、付加反応型シリコーン系粘着剤および過酸化物硬化型シリコーン系粘着剤が挙げられ、これらを単独で用いてもよく、併用してもよい。
粘着剤層４に用いられる付加反応型シリコーン系粘着剤としては、特に限定されるものではないが、例えば、信越化学工業社製のＫＲ３７００、ＫＲ３７０１、Ｘ−４０−３２３７−１、Ｘ−４０−３２４０、Ｘ−４０−３２９１−１、Ｘ−４０−３２２９、Ｘ−４０−３２７０、Ｘ−４０−３３０６（いずれも商品名）や、モメンティブ・パフォーマンス・マテリアルズ社製のＴＳＲ１５１２、ＴＳＲ１５１６、ＸＲ３７−Ｂ９２０４（いずれも商品名）や、東レ・ダウコーニング社製のＳＤ４５８４、ＳＤ４５８５、ＳＤ４５６０、ＳＤ４５７０、ＳＤ４６００ＰＦＣ、ＳＤ４５９３（いずれも商品名）等が挙げられる。
【００３１】
付加反応型シリコーン系粘着剤を架橋するための架橋剤としては、特に限定されるものではないが、例えば、信越化学工業社製のＸ−９２−１２２（商品名）や、モメンティブ・パフォーマンス・マテリアルズ社製のＣＲ５０（商品名）や、東レ・ダウコーニング社製のＢＹ２４−７４１等を用いることができる。
【００３２】
粘着剤層４に用いられる過酸化物硬化型シリコーン系粘着剤としては、信越化学工業社製のＫＲ１００、ＫＲ１０１−１０（いずれも商品名）や、モメンティブ・パフォーマンス・マテリアルズ社製のＹＲ３３４０、ＹＲ３２８６、ＰＳＡ６１０−ＳＭ、ＸＲ３７−Ｂ６７２２（いずれも商品名）や、東レ・ダウコーニング社製のＳＨ４２８０（商品名）等が挙げられる。
【００３３】
過酸化物硬化型シリコーン系粘着剤を架橋するための架橋剤としては、特に限定されるものではないが、例えば、ベンゾイールペルオキシド、ジクミルペルオキシド、２，５−ジメチル−２，５−ジ（ｔ−ブチルペルオキシ）ヘキサン、１，１′−ジ−ｔ−ブチルペルオキシ−３，３，５−トリメチレンシクロヘキサン、１，３−ジ−（ｔ−ブチルペルオキシ）−ジイソプロピルベンゼン等が挙げられる。
【００３４】
（アクリル系粘着剤）
粘着剤層４に用いられるアクリル系粘着剤は、（メタ）アクリル酸アルキルエステル単量体と極性基含有単量体との共重合体と架橋剤からなる。アクリル系粘着剤を用いる場合、アクリル系粘着剤中の溶剤（例えば、トルエン、酢酸エチル、キシレン、ｎ−ヘキサン等）または水を乾燥させることで、粘着剤層４を形成する。または、アクリル系粘着剤中の（メタ）アクリル酸アルキルエステル単量体、極性基含有単量体及び多官能アクリレートに、光重合開始剤（例えば、ＢＡＳＦジャパン社製のイルガキュア１８４、イルガキュア６５１、イルガキュア３６９、イルガキュア８１９（いずれも商品名）、チャイテック社製のＣｈｉｖａｃｕｒｅ  ＴＰＯ、Ｃｈｉｖａｃｕｒｅ１０７、Ｃｈｉｖａｃｕｒｅ１７３、Ｃｈｉｖａｃｕｒｅ１２５６（いずれも商品名）等）を０．００１重量部〜５．０重量部添加し、紫外線（ＵＶ）重合させることで、粘着剤層４を形成する。
【００３５】
（メタ）アクリル酸アルキルエステル単量体と極性基含有単量体との共重合体とは、例えば、アクリル酸２−エチルヘキシルとアクリル酸との共重合体、アクリル酸イソオクチルとメタクリル酸２−ヒドロキシエチルとの共重合体、アクリル酸ブチルとアクリル酸とメタクリル酸２−ヒドロキシエチルとの三元共重合体等が使用されるが、特に、これらに限定されるものではない。
【００３６】
上述した（メタ）アクリル酸アルキルエステル単量体としては、例えば、エチル基、プロピル基、ブチル基、ペンチル基、ヘキシル基、２−エチルヘキシル基、オクチル基、イソオクチル基、ノニル基、イソノニル基、デシル基などで代表される通常、炭素数が２０以下のアルキル基を有する（メタ）アクリル酸のエステル等が挙げられる。なお、上記した（メタ）アクリル酸アルキルエステルは、単独もしくは２種以上で使用される。
上述した極性基含有単量体としては、例えば、アクリル酸、メタクリル酸、イタコン酸、メタクリル酸２−ヒドロキシエチル、メタクリル酸２−ヒドロキシプロピル、アクリル酸ジメチルアミノエチル、アクリロニトリル、アクリル酸−β−カルボキシエチル（β−ＣＥＡ）、メタクリロニトリル、Ｎ−ビニル−２−ピロリドン等で代表される、分子中にカルボキシル基、水酸基、アミノ基等の極性基を有する重合性不飽和単量体等が挙げられる。
【００３７】
また、アクリル系粘着剤層の粘着付与剤とは、耐候性の高い水素化ロジン樹脂（完全水素化ロジン樹脂）、脂肪族完全飽和炭化水素樹脂、水素化テルペン樹脂（完全水素化テルペン樹脂）またはシランカップリング剤であって、具体的には、荒川化学工業社製のパインクリスタルＫＥ−１００、パインクリスタルＫＥ−３１１、パインクリスタルＫＥ−３５９、パインクリスタルＫＥ−６０４、アルコンＰ−７０、アルコンＰ−１００、アルコンＰ−１１５、アルコンＰ−１２５、アルコンＰ−１４０（いずれも商品名）、ヤスハラケミカル社製のクリアロンＰ−８５、クリアロンＰ−１０５、クリアロンＰ−１１５、クリアロンＰ−１２５、クリアロンＭ−１０５、クリアロンＫ−１００、クリアロンＫ−１１０（いずれも商品名）及び東レ・ダウコーニング社製のシランカップリング剤Ｚ−６０１１、Ｚ−６０２０、Ｚ−６０５０、Ｚ−６０４１、Ｚ−６０４４、Ｚ−６９２０、Ｚ−６０７５、Ｚ−６３００、Ｚ−６８２５、Ｚ−６０３３、Ｚ−６０６２、Ｚ−６８６０（いずれも商品名）等が使用されるが、特に、これらに限定されるものではない。
【００３８】
また、アクリル系粘着剤層の架橋剤とは、例えば、分子中にイソシアネート基（ポリイソシアネート）、グリシジル基（エポキシ樹脂）等の官能基を２個以上持つもの、または、１，６−ヘキサンジオールジアクリレート、トリエチレングリコールジアクリレートなどの多官能アクリレート、または、金属キレート化合物が存在する。具体的には、東ソー社製のコロネートＬ、コロネートＬ−５５Ｅ、コロネートＬ−４５Ｅ（いずれも商品名）、三菱瓦斯化学社製のＴＥＴＲＡＤ−Ｃ、ＴＥＴＲＡＤ−Ｘ（いずれも商品名）、綜研化学社製の硬化剤Ｅ−ＡＸ、硬化剤Ｅ−５Ｃ、硬化剤Ｅ−１００Ｘ、硬化剤Ｍ−５、硬化剤Ｍ−５Ａ（いずれも商品名）、新中村化学工業社製のＡ−ＨＤ−ＮＡ−１０００（商品名）等が使用されるが、特に、これらに限定されるものではない。
【００３９】
（ゴム系粘着剤）
粘着剤層４に用いられるゴム系粘着剤（天然ゴム粘着剤および合成ゴム粘着剤）としては、主にエラストマー、粘着付与剤、軟和剤、老化防止剤等が添加配合された組成物が用いられる。これらのうち溶剤型のゴム系粘着剤を用いる場合には、ゴム系粘着剤に含まれる溶剤（例えば、トルエン、酢酸エチル、キシレン、ｎ−ヘキサン等）を乾燥させ、またエマルジョン型のゴム系粘着剤を用いる場合には、ゴム系粘着剤に含まれる水を乾燥させ、アルミニウム箔からなる基材２上に粘着剤層４として形成する。
ゴム系粘着剤のエラストマーとしては、天然ゴム、再生天然ゴム、イソプレン、ポリイソブチレン、スチレン−イソプレン−スチレンブロック共重合体エラストマー、スチレン−ブタジエン−スチレンブロック共重合体エラストマー、スチレン−エチレン−ブチレン−スチレンブロック共重合体エラストマー等が使用されるが、特にこれらに限定されるものではない。
【００４０】
（粘着剤層４の厚さ）
本実施の形態の粘着テープ１では、粘着剤層４の厚さは、１０μｍ以上であることが好ましく、５０μｍ以上であることがより好ましい。粘着剤層４の厚さが１０μｍ未満である場合、粘着剤層４による粘着力が低くなりやすく、粘着テープ１の被着体に対する粘着力が不十分になるおそれがある。
さらに、粘着剤層４の厚さは、１００μｍ以下の範囲であることが好ましく、８０μｍ以下の範囲であることがより好ましい。粘着剤層４の厚さが１００μｍよりも厚い場合、粘着テープ１において粘着剤層４を構成する粘着剤が基材２の周縁からはみ出すおそれがある。この場合、粘着テープ１の外観が悪化したり、粘着剤層４が劣化しやすくなったりするおそれがある。
また、基材２との関係を考慮すると、粘着剤層４の厚さは、基材２の厚さと同程度であることが好ましい。
【００４１】
＜剥離ライナー５＞
本実施の形態の粘着テープ１に用いる剥離ライナー５としては、特に限定されるものではないが、例えば、紙、ポリエチレン、ポリプロピレン、ポリエチレンテレフタレート等のフィルムに、粘着剤層４を構成する粘着剤との離型性を高めるための剥離処理を施したものを用いることができる。
【００４２】
［粘着テープ１の製造方法］
続いて、本実施の形態の粘着テープ１の製造方法の一例について説明する。粘着テープ１は、例えば基材２上に粘着剤層４を形成した後、基材２における粘着剤層４を形成した面とは反対側の面に背面易接着層３を形成することにより、製造することができる。
【００４３】
具体的に説明すると、まず、粘着剤層４を構成する粘着剤組成物を作成する。続いて、この粘着剤組成物を、アルミニウム箔からなる基材２の表面（他方の面）に、乾燥後の厚さが均一となるように、コンマコータ等を用いて塗布する。次いで、基材２に塗布した粘着剤組成物を予め定めた温度で加熱することで、粘着剤組成物を乾燥させ、粘着剤層４を形成する。その後、粘着剤層４上に剥離ライナー５を貼り合わせ、基材２、粘着剤層４および剥離ライナー５からなる積層体を巻き取る。
【００４４】
続いて、巻き取った積層体を巻き戻しながら、基材２のうち粘着剤層４を形成した面とは反対側の面（一方の面）に、背面易接着層３を構成する酸基を有する変性ポリオレフィン系樹脂を、グラビアロール等で塗布する。次いで、基材２に塗布した酸基を有する変性オレフィン系樹脂を予め定めた温度で加熱することで乾燥させ、背面易接着層３を形成する。
以上の工程により、アルミニウム箔からなる基材２の一方の面に背面易接着層３が積層され、他方の面に粘着剤層４および剥離ライナー５が積層された、本実施の形態の粘着テープ１が得られる。
【００４５】
なおここでは、基材２上に粘着剤層４を形成した後に、背面易接着層３を形成する工程について説明したが、粘着テープ１の製造方法は、上述した方法に限定されるものではない。例えば、基材２上に背面易接着層３を形成した後、粘着剤層４を形成してもよく、また基材２に対して、背面易接着層３を構成する酸基を有する変性ポリオレフィン系樹脂と粘着剤層４を構成する粘着剤組成物とを同時に塗工してもよい。
【００４６】
［粘着テープ１の使用方法］
続いて、本実施の形態の粘着テープ１の使用方法の一例について説明する。上述したように、本実施の形態の粘着テープ１は、住宅等の外壁施工に用いられるサイディングボード等の被着体に貼り付けられて使用される。
【００４７】
ここで、住宅等の外壁に対するサイディングボードの施工方法としては、例えば以下のような方法が従来、知られている。図５は、従来のサイディングボードの施工方法の一例を示した図である。
図５に示すように、従来の外壁施工では、サイディングボード５３は、躯体５１に対して、胴縁５２を介してビス止めされることで、外壁に固定される。具体的には、サイディングボード５３の一部には貫通孔５３ａが形成されており、サイディングボード５３は、ビス５４が、貫通孔５３ａを介して胴縁５２および躯体５１にねじ込まれることにより、外壁に固定される。
【００４８】
また、サイディングボード５３の外表面に外壁用塗料を塗布して外壁用塗料層５５を形成する際には、図５に示すように、例えばサイディングボード５３に形成された貫通孔５３ａの部分をパテ５６等で埋める。そして、外壁用塗料を、サイディングボード５３の表面全体およびパテ５６の上にまとめて塗布して、外壁用塗料層５５を形成する。
【００４９】
しかし、図５に示すような施工方法を採用する場合、貫通孔５３ａ部分をパテ５６で埋める作業等が手間になりやすい。また、図５に示すような施工方法を採用する場合、パテ５６部分が劣化しやすく、パテ５６部分から外壁用塗料層５５が剥離するおそれがある。
このような問題を抑制するため、サイディングボード５３の施工方法として、本実施の形態の粘着テープ１を用いた、以下のような方法が検討されている。
図２は、本実施の形態の粘着テープ１の使用方法の一例を示した図である。
【００５０】
図２に示すように、本実施の形態の粘着テープ１は、ビス５４により固定されたサイディングボード５３の貫通孔５３ａを塞ぐように、サイディングボード５３の表面に貼り付けられて使用される。そして、サイディングボード５３の外表面に外壁用塗料層５５を形成する際には、図２に示すように、サイディングボード５３およびサイディングボード５３に貼り付けられた粘着テープ１の表面全体に、外壁用塗料をまとめて塗布して、外壁用塗料層５５を形成する。
【００５１】
図２に示すような方法を採用する場合、サイディングボード５３に対して粘着テープ１を貼り付けるだけで貫通孔５３ａを塞ぐことができるため、貫通孔５３ａをパテ５６（図５参照）で埋める場合と比較して、住宅の外壁に対するサイディングボード５３の施工を簡易化することができる。
【００５２】
ここで、図２に示すようなサイディングボード５３の施工に粘着テープ１を用いる場合、外壁用塗料層５５の剥がれを抑制するため、粘着テープ１には、外壁用塗料層５５の形成に用いる外壁用塗料との密着性が高いことが求められる。特に、住宅の外壁は、雨水等の液体に晒されやすいため、粘着テープ１は、酸性、アルカリ性の液体や温水等に晒された場合であっても、外壁用塗料との密着性が高いことが好ましい。
【００５３】
上述したように、本実施の形態の粘着テープ１は、アルミニウム箔からなる基材２の一方の面に酸基を有する変性ポリオレフィン系樹脂を含有する背面易接着層３が積層され、他方の面に粘着剤層４が積層された構成を有している。
このような構成を有することで、粘着テープ１と、粘着テープ１上に塗布された外壁用塗料（外壁用塗料層５５）との密着力が向上する。これにより、外壁用塗料層５５が形成されたサイディングボード５３が雨水等の液体に長期に晒された場合であっても、粘着テープ１からの外壁用塗料層５５の剥がれを抑制することが可能となる。
【００５４】
具体的に説明すると、本実施の形態の粘着テープ１は、基材２の一方の面に、酸基を有する変性ポリオレフィン系樹脂を含有する背面易接着層３を備えることで、酸基を有する変性ポリオレフィン系樹脂の酸基の一部がアルミニウム箔からなる基材２側に配向し、基材２側に配向しなかった酸基の一部が外壁用塗料層５５側に偏在する。これにより、アルミニウム箔からなる基材２と外壁用塗料層５５との密着力が向上するものと考えられる。
また、酸基を有する変性ポリオレフィン系樹脂の酸基が上述したようにアクリル変性されている場合には、アクリル系樹脂を含む外壁用塗料層５５との密着性がより向上するものと考えられる。
【００５５】
さらにまた、酸基を有する変性ポリオレフィン系樹脂は、耐アルカリ性、耐酸性、耐水性にも優れている。これにより、酸基を有する変性ポリオレフィン系樹脂を含有する背面易接着層３を備えることで、酸性、アルカリ性の液体や温水等に晒された場合であっても、背面易接着層３と外壁用塗料層５５との密着力の低下が抑制される。これにより、粘着テープ１からの外壁用塗料層５５の剥がれが抑制されるものと考えられる。
【００５６】
また、一般に、サイディングボード５３の表面には、外壁の美感の向上等を目的とした凹凸が形成されている。したがって、サイディングボード５３の施工に粘着テープ１を用いる場合、粘着テープ１は、サイディングボード５３に形成された凹凸に対する追従性を有することが好ましい。
本実施の形態の粘着テープ１では、基材２として延性および展性が高いアルミニウム箔を用いることで、凹凸に対する追従性が良好になる。これにより、凹凸が形成されたサイディングボード５３に貼り付ける場合であっても、粘着テープ１が凹凸に追従し、粘着テープ１の剥がれや浮きが抑制される。特に、基材２として軟質アルミニウム箔を用いることで、追従性がより良好になり、凹凸が形成されたサイディングボード５３に好適に用いることができる。
【００５７】
（実施の形態２）
続いて、本発明の実施の形態２について説明する。なお、実施の形態１と同様の構成については同様の符号を用い、ここでは、詳細な説明は省略する。
図３（ａ）〜（ｂ）は、実施の形態２が適用される粘着テープ１０の構成の一例を示した図であり、図３（ａ）は、実施の形態２が適用される粘着テープ１０の斜視図であり、図３（ｂ）は、図３（ａ）のＩＩＩＢ−ＩＩＩＢ断面図である。
【００５８】
図３（ａ）〜（ｂ）に示すように、実施の形態２の粘着テープ１０は、基材２の一方の面に形成された背面易接着層３上に、外装用塗料を塗布することにより形成される塗料層１１をさらに備えている。言い換えると、本実施の形態の粘着テープ１０は、アルミニウム箔からなる基材２と、基材２の一方の面に積層され酸基を有する変性ポリオレフィン系樹脂を含む背面易接着層３と、背面易接着層３上に積層された塗料層１１と、基材２の他方の面に積層された粘着剤層４と、を備えている。また、粘着テープ１０は、粘着剤層４上に積層された剥離ライナー５を備えている。
【００５９】
続いて、実施の形態２の粘着テープ１０の使用方法の一例について説明する。図４は、実施の形態２の粘着テープ１０の使用方法の一例を示した図である。
図４に示すように、実施の形態２の粘着テープ１０は、予め外装用塗料が塗布され外壁用塗料層５５が形成されたサイディングボード５３に対して、貫通孔５３ａを塞ぐように貼り付けられて使用される。
【００６０】
実施の形態２の粘着テープ１０には、背面易接着層３上に塗料層１１が形成されているため、貫通孔５３ａ上に粘着テープ１０を貼り付けることで、貫通孔５３ａを隠すことができるとともに、粘着テープ１０が貼り付けられた部分と、サイディングボード５３上に形成された外壁用塗料層５５との境目が分かりにくくなる。
また、実施の形態２の粘着テープ１０は、背面易接着層３上に塗料層１１が設けられているため、例えば既に住宅等の外壁に取り付けられ外壁用塗料が塗布された後のサイディングボード５３の補修にも用いることができる。
【００６１】
ここで、実施の形態２の粘着テープ１０は、アルミニウム箔からなる基材２の一方の面に酸基を有する変性ポリオレフィン系樹脂を含有する背面易接着層３上に、塗料層１１が形成されている。
このような構成を有することで、実施の形態２の粘着テープ１０では、背面易接着層３と塗料層１１との密着力が向上する。これにより、粘着テープ１０が貼り付けられたサイディングボード５３が雨水等の液体に長期に晒された場合であっても、粘着テープ１０からの塗料層１１の剥がれを抑制することが可能となる。
【実施例】
【００６２】
続いて、本発明を実施例に基づいてより詳細に説明する。なお、本発明は、以下の実施例に限定されるものではない。
１．粘着テープ１の作製
＜実施例１＞
信越化学工業社製のシリコーン系粘着剤（粘着剤組成物ａ）を、ＪＩＳ  Ｈ  ４１６０に準拠する硬質アルミニウム箔（厚さ４０μｍ）からなる基材２の表面（他方の面）に、乾燥後の厚さが５０μｍとなるように、コンマコータを用いて塗布した。
続いて、基材２に塗布した粘着剤組成物ａを、温度１４５℃で１５０秒間加熱し、粘着剤組成物ａを乾燥させることで、基材２上に粘着剤層４が積層された積層体を得た。
その後、粘着剤層４上に剥離ライナー５を重ねた状態で、基材２上に粘着剤層４が積層された積層体を巻き取った。
【００６３】
続いて、三井化学社製ユニストールＰ８０２（商品名、酸基を有する変性ポリオレフィン系樹脂）１００重量部を、トルエン４５０重量部に溶解させて、樹脂溶液Ａを作製した。
次いで、巻き取った積層体を巻き戻しながら、樹脂溶液Ａを、基材２のうち粘着剤層４が形成されたのとは反対側の面（一方の面）に、バーコータを用いて塗布した。続いて、基材２上に塗布した樹脂溶液Ａを１１０℃で２分間加熱し、樹脂溶液Ａを乾燥させることで、硬質アルミニウム箔からなる基材２の一方の面に厚みが０．７μｍの背面易接着層３が積層され、他方の面に粘着剤層４および剥離ライナー５が積層された粘着テープ１を得た。
【００６４】
＜実施例２＞
基材２として、ＪＩＳ  Ｈ  ４１６０に準拠する軟質アルミニウム箔（厚さ５０μｍ）を用いた以外は実施例１と同様にして、粘着テープ１を得た。
【００６５】
＜比較例１＞
基材２の一方の面に背面易接着層３を設けなかった以外は実施例２と同様にして、粘着テープ１を得た。
【００６６】
＜比較例２＞
東洋紡社製非晶性ポリエステル  バイロン２９０（商品名）２重量部をトルエン：酢酸エチル＝６：４の溶液１００重量部に溶解させて樹脂溶液Ｂを作製した。
樹脂溶液Ｂを用いて背面易接着層３を形成した以外は実施例２と同様にして、粘着テープ１を得た。
【００６７】
（比較例３）
三井化学社製ユニストールＰ８０１（商品名、水酸基を有する変性ポリオレフィン系樹脂）１００重量部を、トルエン４５０重量部に溶解させて、樹脂溶液Ｃを作製した。
樹脂溶液Ｃを用いて背面易接着層３を形成した以外は実施例２と同様にして、粘着テープ１を得た。
【００６８】
２．試験体の作製
実施例１、実施例２および比較例１〜比較例３のそれぞれで得られた粘着テープ１の背面易接着層３上（比較例１は基材２上）に、カナエ社製の焼き付け用水性アクリルエマルション塗料を、湿潤厚みが１００μｍとなるように塗布した。続いて、１２０℃で２０分間加熱して乾燥させ、背面易接着層３上（比較例１は基材２上）に、焼き付け用水性アクリルエマルション塗料層（以下、単に焼き付け用塗料層と称する）を形成した。
次いで、焼き付け用塗料層上に、カナエ社製の上塗り焼き付け用水性アクリルエマルション塗料を、湿潤厚みが１００μｍとなるように塗布した。続いて、１２０℃で２０分間加熱して乾燥させ、焼き付け用塗料層上に、上塗り焼き付け用水性アクリルエマルション塗料層（以下、単に上塗り塗料層と称する）を形成し、試験体を得た。
【００６９】
３．評価方法
続いて、粘着テープ１の評価方法について説明する。
（１）耐酸性、耐アルカリ性、耐温水性試験
実施例１、実施例２および比較例１〜比較例３のそれぞれの粘着テープ１から得られた試験体を、両面粘着テープを用いて外壁用塗料層５５側（焼き付け用塗料層および上塗り塗料層を形成した側）が外側となるようにガラス板に貼り付け、２３℃の５％硫酸（耐酸性試験）、２３℃の０．１％水酸化カルシウム（Ｃａ（ＯＨ）2）水溶液（耐アルカリ性試験１）、２３℃の０．３％水酸化カリウム（ＫＯＨ）水溶液（耐アルカリ性試験２）、６０℃温水（耐温水性試験）のそれぞれに、２４時間浸漬させた。
そして、浸漬後、粘着テープ１からの焼き付け用塗料層および上塗り塗料層の剥離を、目視で確認した。
【００７０】
耐酸性、耐アルカリ性および耐温水性試験の評価は、以下の基準で行った。
Ａ：２４時間浸漬後に、焼き付け用塗料層および上塗り塗料層の剥がれが見られない。
Ｃ：２４時間浸漬後に、各水溶液または温水に浸漬した部分の焼き付け用塗料層または上塗り塗料層がアルミニウム箔からなる基材２から剥がれている。
なお、粘着テープ１の耐酸性、耐アルカリ性および耐温水性試験の評価は、Ａが、粘着テープ１を外壁施工に用いる場合に許容できる範囲内にあると評価されるものであり、Ｃが、粘着テープ１を外壁施工に用いる場合に許容できる範囲外にあると評価されるものである。
【００７１】
（２）凹凸追従性試験
実施例１、実施例２および比較例１〜比較例３で得られたそれぞれの粘着テープ１を、凹凸が形成されたサイディングボード５３に貼り付け、凹凸への追従性を評価した。
追従性の評価は、以下の基準で行った。
Ａ：粘着テープ１が凹凸に追従して（伸びて）、サイディングボード５３に貼り付いている。
Ｂ：粘着テープ１が凹凸に追従するものの、凸部や凹部の一部において粘着テープ１が浮いている部分が見られる。
Ｃ：粘着テープ１が凹凸に追従できず、凸部や凹部で貼りつかず浮いている。
なお、粘着テープ１の凹凸追従性の評価は、ＡおよびＢが、粘着テープ１を外壁施工に用いる場合に許容できる範囲内にあると評価されるものであり、Ｃが、粘着テープ１を外壁施工に用いる場合に許容できる範囲外にあると評価されるものである。
【００７２】
４．評価結果
実施例１、実施例２および比較例１〜比較例３のそれぞれの粘着テープ１の構成および評価結果について、表１に示す。
【００７３】
【表１】
0006692137.tif 000002
【００７４】
表１に示すように、背面易接着層３として酸基を有する変性ポリオレフィン系樹脂を用いた実施例１および実施例２の粘着テープ１では、凹凸追従性試験、耐酸性試験、耐アルカリ性試験１、耐アルカリ性試験２および耐温水性試験のいずれについても、良好な結果であることが確認された。特に、基材２として軟質アルミニウム箔を用いた実施例２では、基材２として硬質アルミニウム箔を用いた実施例１と比較して、凹凸への追従性がより良好であることが確認された。
【００７５】
これに対し、背面易接着層３を有していない比較例１の粘着テープ１では、耐酸性試験および耐アルカリ性試験２において、塗料の剥がれが確認された。
また、背面易接着層３として非晶性ポリエステルを用いた比較例２の粘着テープ１では、耐酸性試験、耐アルカリ性試験１および耐アルカリ性試験２において、塗料の剥がれが確認された。
さらに、背面易接着層３として水酸基を有する変性ポリオレフィン系樹脂を用いた比較例３の粘着テープ１では、耐酸性試験および耐アルカリ性試験２において、塗料の剥がれが確認された。
【符号の説明】
【００７６】
１、１０…粘着テープ、２…基材、３…背面易接着層、４…粘着剤層、５…剥離ライナー、１１…塗料層、５１…躯体、５２…胴縁、５３…サイディングボード、５３ａ…貫通孔、５４…ビス、５５…外壁用塗料層、５６…パテ
【図１】
0006692137.tif 000003
【図２】
0006692137.tif 000004
【図３】
0006692137.tif 000005
【図４】
0006692137.tif 000006
【図５】
0006692137.tif 000007